(57)【要約】 【課題】針葉樹、特にスギやカラマツといった国産針葉樹からなる低グレードの合板を用いる場合であっても床材表面の平滑性を十分に確保する。【解決手段】本発明に係る床用基材１は、５プライの低グレードスギ合板として構成された合板２と中密度繊維板３とを貼り合わせてなる。合板２及び中密度繊維板３は、エポキシ樹脂系接着剤の硬化物４を介して相互に接着してあるが、かかる硬化物は、合板２及び中密度繊維板３の間にエポキシ樹脂系接着剤の未硬化物を介在させ、合板２における表面硬さの不均質性に起因した凹凸変形が、該合板の表面に形成された状態で、エポキシ樹脂系接着剤の未硬化物を硬化させてある。【選択図】  図１
2012251348.tif 000002
【特許請求の範囲】
【請求項１】
合板と中密度繊維板との間に介在された無溶剤系接着剤の未硬化物を硬化させることで前記合板及び前記中密度繊維板を相互に貼り合わせた床用基材であって、
前記合板における表面硬さの不均質性に起因した凹凸変形が該合板の表面に形成された状態で前記無溶剤系接着剤の未硬化物を硬化させたことを特徴とする床用基材。
【請求項２】
前記無溶剤系接着剤をエポキシ樹脂系接着剤又はウレタン樹脂系接着剤で構成した請求項１記載の床用基材。
【請求項３】
前記合板を針葉樹で形成した請求項１又は請求項２記載の床用基材。
【請求項４】
前記針葉樹をスギ、カラマツその他の国産針葉樹とした請求項３記載の床用基材。
【請求項５】
合板と中密度繊維板との間に無溶剤系接着剤の未硬化物を介在させ、次いで、前記中密度繊維板を前記合板に押圧しながら前記無溶剤系接着剤の未硬化物を硬化させる床用基材の製造方法であって、
前記無溶剤系接着剤の未硬化物を介した前記押圧力によって前記合板における表面硬さの不均質性に起因した凹凸変形を該合板の表面に生じさせ、しかる後、前記無溶剤系接着剤の未硬化物を硬化させることを特徴とする床用基材の製造方法。
【請求項６】
前記無溶剤系接着剤をエポキシ樹脂系接着剤又はウレタン樹脂系接着剤で構成した請求項５記載の床用基材の製造方法。
【請求項７】
前記合板を針葉樹で形成した請求項５又は請求項６記載の床用基材の製造方法。
【請求項８】
前記針葉樹をスギ、カラマツその他の国産針葉樹とした請求項７記載の床用基材の製造方法。
【請求項９】
前記エポキシ樹脂系接着剤の量を１００〜６００ｇ／ｍ2、前記押圧力を２０Ｎ／ｃｍ2〜７０Ｎ／ｃｍ2とした請求項６記載の床用基材の製造方法。
【請求項１０】
前記エポキシ樹脂系接着剤の量を２００〜５００ｇ／ｍ2、前記押圧力を２０Ｎ／ｃｍ2〜４０Ｎ／ｃｍ2とした請求項６記載の床用基材の製造方法。
【発明の詳細な説明】
【技術分野】
【０００１】
本発明は、主として住宅の床材に用いられる床用基材及びその製造方法に関する。
【背景技術】
【０００２】
住宅の床材は、芯材となる基材に表面材を貼り付けた構成が一般的であるが、かかる床用基材としては、耐キャスター性、耐衝撃性、耐摩耗性、遮音性といった機能上の特性に応じて多種多様なものが開発されており、例えば、合板にＭＤＦ（中密度繊維板）を貼り合わせたものがよく知られている。
【０００３】
床用基材に用いる合板は、ラワンが主流であったところ、地球環境への配慮からラワン使用が制限されており、最近では、ファルカタなどを用いた合板が用いられるようになってきた。
【０００４】
一方、アカマツ、カラマツ、スギといった針葉樹は、国内で入手が容易な植林木であって、柱や梁といった軸組構造部材には古くから用いられているが、最近になって構造用合板としての用途も拡大してきた。
【０００５】
このような状況下、床用基材の合板として針葉樹を用いることができないか検討が行われており（特許文献１，２）、一部の樹種については、フローリング材として既に市販されている。
【先行技術文献】
【特許文献】
【０００６】
【特許文献１】特開２００３−０２５３０８号公報
【特許文献２】特開２００７−１４４８５０号公報
【特許文献３】特開２０１０−２２８１４１号公報
【発明の概要】
【発明が解決しようとする課題】
【０００７】
しかしながら、針葉樹は広葉樹に比べて、死節、抜け節といった節が多く、枝打ちされていないものはそれが顕著であるとともに、早材と晩材の差が大きいために木目が明瞭である。
【０００８】
そのため、節や木目を外観に露出させて内装材として用いる場合や、外観に露出しない構造用合板の場合であればともかく、床用基材の合板に用いる場合には、針葉樹特有の節や木目が、製作された床材の表面に凹凸として顕れ、結果として床材の表面を平滑に仕上げることが困難であるという問題を生じていた。
【０００９】
例えば、耐キャスター性を高めるため、スギで製作された合板に中密度繊維板を貼り合わせると、加圧前には顕れていなかった合板内の節や木目が、加圧後には中密度繊維板の表面に凹凸として顕れる。そのため、針葉樹合板の場合には、合板表面の凹凸を目止めしたとしても、床材の表面平滑性を確保することは難しい。
【００１０】
また、床材として施工した後、床暖房等の熱で上述した凹凸がさらに顕著になるという問題も生じていた。
【００１１】
このような問題は、中密度繊維板として比重が０．４程度のものを採用し、該中密度繊維板自体の柔らかさで合板の凹凸を吸収するようにすればある程度解消するが、低比重の中密度繊維板では防水性に問題が残り、床用途に用いるのは望ましくない。
【００１２】
また、凹凸が本来的に生じにくいファルカタやトドマツといった樹種の合板や、節が少ない高グレードのスギ合板を用いるようにすれば、上述した問題はもちろん起こりにくくなるが、低グレードのスギ合板を有効利用できないのであれば、ラワン合板からの本格的な転換を望むこともまた難しくなる。
【課題を解決するための手段】
【００１３】
本発明は、上述した事情を考慮してなされたもので、針葉樹、特にスギやカラマツといった国産針葉樹からなる低グレードの合板を用いる場合であっても床材表面の平滑性を十分に確保することが可能な床用基材及びその製造方法を提供することを目的とする。
【００１４】
上記目的を達成するため、本発明に係る床用基材は請求項１に記載したように、合板と中密度繊維板との間に介在された無溶剤系接着剤の未硬化物を硬化させることで前記合板及び前記中密度繊維板を相互に貼り合わせた床用基材であって、
前記合板における表面硬さの不均質性に起因した凹凸変形が該合板の表面に形成された状態で前記無溶剤系接着剤の未硬化物を硬化させたものである。
【００１５】
また、本発明に係る床用基材は、前記無溶剤系接着剤をエポキシ樹脂系接着剤又はウレタン樹脂系接着剤で構成したものである。
【００１６】
また、本発明に係る床用基材は、前記合板を針葉樹で形成したものである。
【００１７】
また、本発明に係る床用基材は、前記針葉樹をスギ、カラマツその他の国産針葉樹としたものである。
【００１８】
また、本発明に係る床用基材の製造方法は請求項５に記載したように、合板と中密度繊維板との間に無溶剤系接着剤の未硬化物を介在させ、次いで、前記中密度繊維板を前記合板に押圧しながら前記無溶剤系接着剤の未硬化物を硬化させる床用基材の製造方法であって、
前記無溶剤系接着剤の未硬化物を介した前記押圧力によって前記合板における表面硬さの不均質性に起因した凹凸変形を該合板の表面に生じさせ、しかる後、前記無溶剤系接着剤の未硬化物を硬化させるものである。
【００１９】
また、本発明に係る床用基材の製造方法は、前記無溶剤系接着剤をエポキシ樹脂系接着剤又はウレタン樹脂系接着剤で構成したものである。
【００２０】
また、本発明に係る床用基材の製造方法は、前記合板を針葉樹で形成したものである。
【００２１】
また、本発明に係る床用基材の製造方法は、前記針葉樹をスギ、カラマツその他の国産針葉樹としたものである。
【００２２】
また、本発明に係る床用基材の製造方法は、前記エポキシ樹脂系接着剤の量を１００〜６００ｇ／ｍ2、前記押圧力を２０Ｎ／ｃｍ2〜７０Ｎ／ｃｍ2としたものである。
【００２３】
また、本発明に係る床用基材の製造方法は、前記エポキシ樹脂系接着剤の量を２００〜５００ｇ／ｍ2、前記押圧力を２０Ｎ／ｃｍ2〜４０Ｎ／ｃｍ2としたものである。
【００２４】
本出願人は、針葉樹合板を床用基材の合板に用いることで、国内での調達が容易なスギやカラマツといった国産針葉樹を有効利用することができないか研究を進めたが、床用基材の合板として用いるためには、構造用合板とは異なり、高い表面平滑性が確保されなければならない。
【００２５】
しかし、多数の製作試験を行った結果、針葉樹合板の表面に目止めを施すことで合板表面の凹凸を補修しても、合板内に存在していた節や木目が中密度繊維板の表面に顕れるため、最終的に床用基材の平滑性を確保できないことがわかった。
【００２６】
これは、針葉樹合板の場合、節や木目とそれ以外の部分とで押圧時の硬さ（剛性）の違いが大きいことから、硬い部分と柔らかい部分とで押圧方向の変形量がばらつき、加圧前は平滑であったにもかかわらず、加圧後には合板表面に凹凸が生じ、その凹凸が中密度繊維板の表面にも浮き上がってくるからであると思われる。
【００２７】
また、製作された床用基材に対し、床暖房を模した加熱試験を行ったところ、中密度繊維板表面の凹凸がさらに大きくなった。
【００２８】
これらの結果を受け、本出願人は、無溶剤系接着剤（反応系接着剤）の未硬化物を合板と中密度繊維板との間に介在させ、次いで、無溶剤系接着剤の未硬化物を介した中密度繊維板からの押圧力によって、合板における表面硬さの不均質性に起因した凹凸変形を該合板の表面に生じさせ、しかる後、無溶剤系接着剤の未硬化物を硬化させるようにすれば、床用基材製作時における上述の凹凸変形が無溶剤系接着剤の未硬化物に吸収されるとともに、施工後における床暖房等の熱による合板収縮についても、無溶剤系接着剤の硬化物が緩衝材として作用し、いずれの場合も、中密度繊維板の表面に凹凸が生じるのを未然に防止することができるというあらたな知見を得るに至ったものである。
【００２９】
無溶剤系接着剤（反応系接着剤）は、中密度繊維板を合板に押圧する前にそれらの隙間に介在させることができるものであって、合板表面に元から形成されていた凹凸はもちろん、上述した隙間がつぶれない程度の低圧の押圧力によってあらたに形成された合板表面の凹凸になじむように拡がることができるだけの充填性や流動性を有しつつ、隙間から漏出しない程度の粘性を保持し、なおかつ上述した凹凸になじんだ状態で硬化し得るものであれば、その種類は任意であり、エポキシ樹脂系接着剤、ウレタン樹脂系接着剤、ＰＵＲ（ポリウレタン）系ホットメルト接着剤、アクリル樹脂系接着剤などが含まれる。
【００３０】
ここで、無溶剤系接着剤をエポキシ樹脂系接着剤又はウレタン樹脂系接着剤とした場合、接着剤を加熱溶解させる必要がないため、生産ラインの見直しが不要となり、従来の水性接着剤を用いた生産設備を転用することが可能となる。
【００３１】
表面硬さの不均質性とは、節や木目によって硬い部分と柔らかい部分とが入り混じって形成されている状態を意味する。
【００３２】
合板は、表面硬さの不均質性が存在する樹種であればすべて該当し、例えば広葉樹のポプラやユーカリも該当するが、本発明は、主として針葉樹で形成された合板、特に、スギ、カラマツその他の国産針葉樹で形成された合板を対象とする。
【００３３】
本発明は、無溶剤系接着剤の未硬化物を介した中密度繊維板からの押圧力により、合板における表面硬さの不均質性に起因した凹凸変形が該合板の表面に生じる点は許容する一方、この凹凸変形を無溶剤系接着剤の未硬化物で吸収し、その後で無溶剤系接着剤の未硬化物を硬化させる点に特徴があるため、無溶剤系接着剤の量や押圧力の大きさが重要となる。
【００３４】
すなわち、無溶剤系接着剤をエポキシ樹脂系接着剤とした場合、その量は、１００〜６００ｇ／ｍ2とするのが望ましく、２００〜５００ｇ／ｍ2とするのがさらに望ましい。
【００３５】
これは、２００ｇ／ｍ2を下回ると、押圧力によって合板表面に生じた凹凸変形を十分に吸収できない懸念があり、１００ｇ／ｍ2を下回ると、凹凸変形の吸収が不十分になる懸念があるからである。一方、５００ｇ／ｍ2あるいは６００ｇ／ｍ2を上回る量は必要がないからである。
【００３６】
また、無溶剤系接着剤をエポキシ樹脂系接着剤とした場合、該エポキシ樹脂系接着剤の未硬化物を介した中密度繊維板からの押圧力は、２０Ｎ／ｃｍ2〜７０Ｎ／ｃｍ2とするのが望ましく、２０Ｎ／ｃｍ2〜４０Ｎ／ｃｍ2とするのがさらに望ましい。
【００３７】
これは、４０Ｎ／ｃｍ2を上回ると、合板と中密度繊維板との間から無溶剤系接着剤が抜け出し、上述した凹凸変形の吸収に十分な量が残らない懸念があるからであり、７０Ｎ／ｃｍ2を上回ると、その傾向がさらに顕著となるからである。一方、２０Ｎ／ｃｍ2を下回ると、接着が難しくなるからである。
【図面の簡単な説明】
【００３８】
【図１】本実施形態に係る床用基材の断面図。
【図２】本実施形態に係る床用基材の作用を示す説明図。
【発明を実施するための形態】
【００３９】
以下、本発明に係る床用基材及びその製造方法の実施の形態について、添付図面を参照して説明する。なお、従来技術と実質的に同一の部品等については同一の符号を付してその説明を省略する。
【００４０】
図１は、本実施形態に係る床用基材を示した断面図である。同図でわかるように、本実施形態に係る床用基材１は、９ｍｍ厚の合板２と、２．７ｍｍの中密度繊維板３とを貼り合わせて全体厚が１２ｍｍとなるように構成してある。
【００４１】
中密度繊維板３は、吸水厚さ膨潤率を満たすため、比重０．８程度のものを用いる。
【００４２】
合板２は、スギ原木からロータリーレースで単板を剥ぎ、乾燥後、繊維方向が互いに直交するように３枚の単板６を積層するとともに、その両側にカラマツの表板５及び裏板５を重ねて接着することにより、５プライの低グレードスギ合板として構成してある。
【００４３】
合板２及び中密度繊維板３は、エポキシ樹脂系接着剤の硬化物４を介して相互に接着してあるが、かかる硬化物は、合板２及び中密度繊維板３の間にエポキシ樹脂系接着剤の未硬化物を介在させ、合板２における表面硬さの不均質性に起因した凹凸変形が、該合板の表面に形成された状態で、エポキシ樹脂系接着剤の未硬化物を硬化させてある。
【００４４】
本実施形態に係る床用基材１を製造するには、まず、合板２及び中密度繊維板３の接合対象面にエポキシ樹脂系接着剤の未硬化物を塗布する。なお、塗布すべき量は、後述するように従来の床用基材製作で知られているものより多いため、必要に応じて、合板２及び中密度繊維板３の各接合対象面にそれぞれ塗布する。
【００４５】
次に、合板２及び中密度繊維板３をそれらの接合対象面で重ね合わせることで、合板２及び中密度繊維板３の間にエポキシ樹脂系接着剤の未硬化物を介在させる。
【００４６】
次に、中密度繊維板３を合板２に押圧するとともに、該押圧力によって、合板２における表面硬さの不均質性に起因した凹凸変形を該合板の表面に生じさせる。
【００４７】
図２は、中密度繊維板３を合板２に接着する様子を示したものであり、同図(a)は従来の場合、同図(b)は本実施形態の場合である。同図の上段に示すように、合板２のうち、第１層のスギ材６に死節２１が存在する場合、加圧前の状態では、いずれの場合も合板２の表面は平滑であり、死節２１が欠陥として表面に顕れていない。
【００４８】
しかし、従来の場合、中密度繊維板３を合板２に押圧すると（同図(a)下段）、死節２１が周辺よりも硬いため、押圧力によって死節２１よりもその周囲が大きく変形し、その結果、合板２の表面には凹凸変形２３が生じるとともに、中密度繊維板３の表面にも凹凸変形２４が生じる。
【００４９】
一方、本実施形態の場合、中密度繊維板３を合板２に押圧すると（同図(b)下段）、従来と同様、押圧力によって合板２の表面に凹凸変形２３が生じるが、かかる凹凸変形２３は、エポキシ樹脂系接着剤の未硬化物４′に吸収され、中密度繊維板３の表面には凹凸として顕れない。
【００５０】
ここで、凹凸変形２３をエポキシ樹脂系接着剤の未硬化物４′で確実に吸収することができるよう、エポキシ樹脂系接着剤の塗布量を、１００〜６００ｇ／ｍ2、望ましくは、２００〜５００ｇ／ｍ2とするとともに、エポキシ樹脂系接着剤の未硬化物４′を介した中密度繊維板３からの押圧力を、２０Ｎ／ｃｍ2〜７０Ｎ／ｃｍ2、望ましくは、２０Ｎ／ｃｍ2〜４０Ｎ／ｃｍ2とする。
【００５１】
これは、塗布量が２００ｇ／ｍ2を下回ると、合板表面に生じた凹凸変形２３を十分に吸収できない懸念があり、１００ｇ／ｍ2を下回ると、凹凸変形２３の吸収が不十分になる懸念があるからである。一方、５００ｇ／ｍ2あるいは６００ｇ／ｍ2を上回る量は、凹凸変形２３の吸収には必要ないからである。
【００５２】
また、４０Ｎ／ｃｍ2を上回ると、合板２と中密度繊維板３との間からエポキシ樹脂系接着剤の未硬化物４′が抜け出し、凹凸変形２３の吸収に十分な量が残らない懸念があるからであり、７０Ｎ／ｃｍ2を上回ると、その傾向がさらに顕著となるからである。一方、２０Ｎ／ｃｍ2を下回ると、中密度繊維板３と合板２との接着が難しくなるからである。
【００５３】
凹凸変形２３がエポキシ樹脂系接着剤の未硬化物４′で吸収されたならば、次に、かかる状態でエポキシ樹脂系接着剤の未硬化物４′を硬化させ、エポキシ樹脂系接着剤の硬化物４とする。
【００５４】
このようにして床用基材１を製作した後は、該床用基材を構成する中密度繊維板３の表面にオレフィンシートや化粧突板といった表面材を適宜接着し、床材として完成すればよい。
【００５５】
以上説明したように、本実施形態に係る床用基材１及びその製造方法によれば、合板２において、該合板内に存在する針葉樹特有の節や木目が表面硬さの不均質性となり、中密度繊維板３を合板２に押圧したとき、その不均質性に起因した凹凸変形２３が合板２の表面に生じるが、その凹凸変形２３は、エポキシ樹脂系接着剤の未硬化物４′に吸収される。
【００５６】
したがって、この状態でエポキシ樹脂系接着剤の未硬化物４′を硬化させて硬化物４とすれば、中密度繊維板３の表面平滑性を確保した状態で、合板２に接着することができる。
【００５７】
そのため、低グレード合板であっても床用基材の合板として利用し、ひいてはスギの有効利用を図ることが可能となる。
【００５８】
また、本実施形態に係る床用基材１及びその製造方法によれば、エポキシ樹脂系接着剤の未硬化物４′は、合板２の表面に形成されている凹凸についてもこれを吸収することができるため、従来必要であった合板２の目止め作業を省略することも可能となる。
【００５９】
また、本実施形態に係る床用基材１及びその製造方法によれば、無溶剤系接着剤として、加熱溶解が不要なエポキシ樹脂系接着剤を用いるようにしたので、生産ラインの見直しが不要となり、従来の水性接着剤を用いた生産設備を転用することが可能となる。
【００６０】
また、本実施形態に係る床用基材１及びその製造方法によれば、エポキシ樹脂系接着剤の硬化物４は、床材として施工された後、床暖房等の熱で合板２が乾燥したときも、その引張応力や引張収縮を吸収する緩衝層として作用するため、中密度繊維板３の表面平滑性を維持することが可能となる。
【実施例１】
【００６１】
［試験体］
スギ板を３層重ねて芯板としその両側にカラマツ材の表板及び裏板をそれぞれ積層した厚さ９ｍｍの５プライ合板を製作し、その合板に市販の中密度繊維板を酢酸ビニル樹脂エマルジョン接着剤で貼り付けたものを製作し、３００ｍｍ角に調整して従来例の試験体とした。
【００６２】
また、上述と同様の５プライ合板及び中密度繊維板を、本実施形態で述べた手順に従ってエポキシ樹脂系接着剤で貼り付けたものを製作し、３００ｍｍ角に調整して実施例の試験体とした。
【００６３】
なお、エポキシ樹脂系接着剤は、住友林業クレスト株式会社から「インスターボンドＸＴＥ−５２０」の名前で市販されている二液タイプのものを用い、コールドプレスにて接着を行った。
【００６４】
［加湿促進試験］
製作された床用基材に対し、国内の温湿度環境を模した加湿促進試験を行った。具体的には、これらの試験体に対し、一週間にわたり６０゜Ｃで乾燥させた場合における重量変化と中密度繊維板表面の映出状況とを調べるとともに、同じく一週間にわたり、５０゜Ｃ９０％ＲＨ（湿熱）で吸湿させた場合の重量変化と中密度繊維板表面の映出状況とを調べた。結果を表１に示す。
【表１】
2012251348.tif 000003
【００６５】
同表からわかるように、酢酸ビニル樹脂エマルジョン接着剤で接着した従来例の場合には、１２ケース中、９ケースで「うっすら影が見える」ことを示す「３」か、又はそれ以上の映出状況となったのに対し、エポキシ樹脂系接着剤で接着した実施例の場合は、１８ケースのすべてにおいて、「かすかに影が見える」ことを示す「２」か、又はそれ以下の映出状況にとどまっている。
【００６６】
［加熱促進試験］
製作された床用基材に対し、床暖房環境を模した加熱促進試験を行った。具体的には、これらの試験体に対し、５日間にわたり８０゜Ｃの温水が通水されている床暖房パネルの上に設置した場合における重量変化と中密度繊維板表面の映出状況とを調べた。結果を表２に示す。
【表２】
2012251348.tif 000004
【００６７】
同表からわかるように、エポキシ樹脂系接着剤で接着した実施例の場合、試験開始前に「見えない」ことを示す「１」という映出状況であったケースはすべて、試験終了後も変化はなかった。これは、実施例の場合、床暖房環境においても、節や木目に起因する凹凸が中密度繊維板の表面に顕れないことを示している。
【００６８】
ちなみに、酢酸ビニル樹脂エマルジョン接着剤で接着した従来例の場合には、試験開始前の「うっすら影が見える」ことを示す「３」という映出状況は、試験終了後も変わらなかった。
【符号の説明】
【００６９】
１    床用基材
２    合板
３    中密度繊維板
４    エポキシ樹脂系接着剤の硬化物（無溶剤系接着剤の硬化物）
４′  エポキシ樹脂系接着剤の未硬化物（無溶剤系接着剤の未硬化物）
【図１】
2012251348.tif 000005
【図２】
2012251348.tif 000006